(57)【要約】【課題】環境上好ましくない成分を含有せず、低ガラス転移点を容易に達成することができ、耐侯性や化学耐久性にも優れ、かつ、可視域または近紫外域の光透過率に優れた光学ガラスを提供する。【解決手段】モル％で、ＳｎＯ  ２３．５〜８５％、Ｐ２Ｏ５  ０．１〜４９．９％、ＺｒＯ２  ０〜２％、Ｌａ２Ｏ３＋Ｇｄ２Ｏ３＋Ｔａ２Ｏ５＋ＷＯ３＋Ｎｂ２Ｏ５＋ＴｉＯ２＋Ｙ２Ｏ３＋Ｙｂ２Ｏ３＋ＧｅＯ２  ０．１〜２０％、及び、ＭｇＯ＋ＣａＯ＋ＳｒＯ＋ＢａＯ  ０〜１％を含有し、かつ、鉛成分及びヒ素成分を実質的に含有しないことを特徴とする光学ガラス。【選択図】なし【特許請求の範囲】
【請求項１】
モル％で、ＳｎＯ  ２３．５〜８５％、Ｐ２Ｏ５  ０．１〜４９．９％、ＺｒＯ２  ０〜２％、Ｌａ２Ｏ３＋Ｇｄ２Ｏ３＋Ｔａ２Ｏ５＋ＷＯ３＋Ｎｂ２Ｏ５＋ＴｉＯ２＋Ｙ２Ｏ３＋Ｙｂ２Ｏ３＋ＧｅＯ２  ０．１〜２０％、及び、ＭｇＯ＋ＣａＯ＋ＳｒＯ＋ＢａＯ  ０〜１％を含有し、かつ、鉛成分及びヒ素成分を実質的に含有しないことを特徴とする光学ガラス。
【請求項２】
モル％で、Ｌｉ２Ｏ＋Ｎａ２Ｏ＋Ｋ２Ｏを０〜１０％含有することを特徴とする請求項１に記載の光学ガラス。
【請求項３】
モル％で、Ｂ２Ｏ３＋ＺｎＯを０〜１０％含有することを特徴とする請求項１または２に記載の光学ガラス。
【請求項４】
モル％で、Ｃｌ＋Ｓ＋Ｂｒを０．０１〜１％含有することを特徴とする請求項１〜３のいずれか一項に記載の光学ガラス。
【請求項５】
屈伏点が５００℃以下であることを特徴とする請求項１〜４のいずれか一項に記載の光学ガラス。
【請求項６】
ＪＯＧＩＳに基づく耐水性が３級以上であることを特徴とする請求項１〜５のいずれか一項に記載の光学ガラス。
【請求項７】
屈折率が１．６以上、アッベ数が４０以下であることを特徴とする請求項１〜６のいずれか一項に記載の光学ガラス。
【請求項８】
アッベ数（νｄ）および部分分散比（θｇ、Ｆ）が、（θｇ、Ｆ）≦−０．００４７×（νｄ）＋０．７６の関係を満たすことを特徴とする請求項１〜７のいずれか一項に記載の光学ガラス。
【請求項９】
着色度λ７０が５００ｎｍ未満であることを特徴とする請求項１〜８のいずれか一項に記載の光学ガラス。
【請求項１０】
光学レンズ用であることを特徴とする請求項１〜９のいずれか一項に記載の光学ガラス。
【請求項１１】
モールドプレス成形用であることを特徴とする請求項１〜１０のいずれか一項に記載の光学ガラス。
【請求項１２】
請求項１〜１１のいずれか一項に記載の光学ガラスを用いたことを特徴とする光学素子。
【発明の詳細な説明】
【技術分野】
【０００１】
本発明は光学ガラスに関するものである。詳細には、各種光ディスクシステムの光ピックアップレンズや、ビデオカメラ、一般のカメラの撮影用レンズ等に好適な光学ガラスに関する。
【背景技術】
【０００２】
一般に、ＣＤ、ＭＤ、ＤＶＤ、その他各種光ディスクシステムの光ピックアップレンズ、ビデオカメラ、一般のカメラの撮影用レンズは以下のようにして作製される。
【０００３】
まず、所望の組成となるように調製された原料粉末を溶融する。次に、溶融ガラスをノズルの先端から滴下して、液滴状ガラスを作製し（液滴成形）、必要に応じて、研削、研磨、洗浄してプリフォームガラスを作製する。または、溶融ガラスを急冷鋳造して、一旦ガラスインゴットを作製し、研削、研磨、洗浄してプリフォームガラスを作製する。続いて、プリフォームガラスを加熱して軟化し、精密加工を施した金型によって加圧成形し、金型の表面形状をガラスに転写してレンズを作製する。このような成形方法は、一般にモールドプレス成形法（または精密プレス成形法）と呼ばれている。
【０００４】
モールドプレス成形法を採用する場合、金型の劣化を抑制しつつ、レンズを精密にモールドプレス成形するために、なるべく低い屈伏点あるいはガラス転移点を有するガラスが求められており、種々のガラスが提案されている。
【０００５】
一般に、屈伏点の低い光学ガラスを作製するためには、アルカリ成分等の、屈折率や、耐侯性または化学耐久性の低下の原因となる成分を多く含有させる必要がある。そこで、アルカリ成分等の含有量が少なくても、低ガラス転移点を達成することが可能なガラスとして、ビスマス系ガラスやリン酸塩系ガラスが提案されている（例えば、特許文献１及び２参照）。
【先行技術文献】
【特許文献】
【０００６】
【特許文献１】特開２００７−１０６６２５号公報
【特許文献２】特開平１０−２９７９３６号公報
【発明の概要】
【発明が解決しようとする課題】
【０００７】
特許文献１には、４００℃前後の低ガラス転移点を有するＢｉ２Ｏ３−Ｂ２Ｏ３−ＳｉＯ２系ガラスが記載されているが、Ｂｉ２Ｏ３を多く含有するガラスは、黄色に着色しやすく高い光透過率が得られにくい。また、特許文献２には、３００℃前後の低ガラス転移点を有するガラスとして、ＳｎＯ−ＰｂＯ−Ｐ２Ｏ５系ガラスが記載されているが、このガラスは鉛成分を必須成分として含有しているため、環境上好ましくない。
【０００８】
そこで、本発明は、環境上好ましくない成分を含有せず、低ガラス転移点を容易に達成することができ、耐侯性や化学耐久性にも優れ、かつ、可視域または近紫外域の光透過率に優れた光学ガラスを提供することを課題とする。
【課題を解決するための手段】
【０００９】
本発明の光学ガラスは、モル％で、ＳｎＯ  ２３．５〜８５％、Ｐ２Ｏ５  ０．１〜４９．９％、ＺｒＯ２  ０〜２％、Ｌａ２Ｏ３＋Ｇｄ２Ｏ３＋Ｔａ２Ｏ５＋ＷＯ３＋Ｎｂ２Ｏ５＋ＴｉＯ２＋Ｙ２Ｏ３＋Ｙｂ２Ｏ３＋ＧｅＯ２  ０．１〜２０％、及び、ＭｇＯ＋ＣａＯ＋ＳｒＯ＋ＢａＯ  ０〜１％を含有し、かつ、鉛成分及びヒ素成分を実質的に含有しないことを特徴とする。
【００１０】
本発明の光学ガラスは、ガラス組成中にＳｎＯを多量に含有しているため、高屈折率特性を達成しやすく、かつ、耐侯性や化学耐久性にも優れている。さらに、モールドプレス成形時に、透明性を阻害する失透物が生じにくい。また、本発明の光学ガラスは、ＳｎＯの他に、Ｐ２Ｏ５を必須成分として含有しているため、可視域または近紫外域の光透過率に優れている。さらに、本発明の光学ガラスは、Ｌａ２Ｏ３、Ｇｄ２Ｏ３、Ｔａ２Ｏ５、ＷＯ３、Ｎｂ２Ｏ５、ＴｉＯ２、Ｙ２Ｏ３、Ｙｂ２Ｏ３及びＧｅＯ２の少なくとも１種を必須成分として含有しているため、高屈折率かつ高分散な光学特性を達成しやすい。
【００１１】
なお、本発明の光学ガラスは、有害成分である鉛成分及びヒ素成分を実質的に含有しないため、環境上好ましいガラスである。本発明において、「鉛成分及びヒ素成分を実質的に含有しない」とは、これらの成分を意図的にガラス中に含有させないという意味であり、不可避的不純物まで完全に排除することを意味するものではない。客観的には、不純物を含めたこれらの成分の含有量が、モル％で、各々０．１％未満であることを意味する。
【００１２】
本発明の光学ガラスは、モル％で、Ｌｉ２Ｏ＋Ｎａ２Ｏ＋Ｋ２Ｏを０〜１０％含有することが好ましい。
【００１３】
本発明の光学ガラスは、モル％で、Ｂ２Ｏ３＋ＺｎＯを０〜１０％含有することが好ましい。
【００１４】
本発明の光学ガラスは、モル％で、Ｃｌ＋Ｓ＋Ｂｒを０．０１〜１％含有していてもよい。
【００１５】
本発明の光学ガラスは、屈伏点が５００℃以下であることが好ましい。
【００１６】
本発明の光学ガラスは、ＪＯＧＩＳに基づく耐水性が３級以上であることが好ましい。
【００１７】
本発明の光学ガラスは、屈折率が１．６以上、アッベ数が４０以下であることが好ましい。
【００１８】
上記光学特性を満たすことにより色分散が少なくなるため、高機能で小型の光学デバイス用の光学レンズとして好適となる。
【００１９】
本発明の光学ガラスは、アッベ数（νｄ）および部分分散比（θｇ、Ｆ）が、（θｇ、Ｆ）≦−０．００４７×（νｄ）＋０．７６の関係を満たすことが好ましい。
【００２０】
光学デバイスにおいては、一般に、低分散かつ部分分散比が大きいガラスからなる光学レンズと、高分散かつ部分分散比の小さいガラスからなる光学レンズを組み合わせて使用することにより、色収差を補正している。本発明の光学ガラスは、アッベ数及び部分分散比が上記関係を満たすことにより、高分散かつ部分分散比の小さい光学特性を達成しやすくなり、色収差に優れた光学デバイスを容易に作製することができる。
【００２１】
本発明の光学ガラスは、着色度λ７０が５００ｎｍ未満であることが好ましい。なお、本発明において「着色度λ７０」とは、光透過率曲線において、光透過率が７０％になる最短波長をいう。
【００２２】
本発明の光学ガラスは、光学レンズ用であることが好ましい。
【００２３】
本発明の光学ガラスは、モールドプレス成形用であることが好ましい。
【００２４】
本発明の光学素子は、前記光学ガラスを用いたことを特徴とする。
【発明の効果】
【００２５】
本発明によれば、環境上好ましくない成分を含有せず、低ガラス転移点を容易に達成することができ、耐侯性や化学耐久性にも優れ、かつ、可視域または近紫外域の光透過率に優れた光学ガラスを提供することができる。
【発明を実施するための形態】
【００２６】
本発明の光学ガラスは、モル％で、ＳｎＯ  ２３．５〜８５％、Ｐ２Ｏ５  ０．１〜４９．９％、ＺｒＯ２  ０〜２％、Ｌａ２Ｏ３＋Ｇｄ２Ｏ３＋Ｔａ２Ｏ５＋ＷＯ３＋Ｎｂ２Ｏ５＋ＴｉＯ２＋Ｙ２Ｏ３＋Ｙｂ２Ｏ３＋ＧｅＯ２  ０．１〜２０％、及び、ＭｇＯ＋ＣａＯ＋ＳｒＯ＋ＢａＯ  ０〜１％を含有し、かつ、鉛成分及びヒ素成分を実質的に含有しないことを特徴とする。以下に、各成分の含有量を上記のように特定した理由を説明する。なお、特に断りがない限り、以下の各成分の含有量に関する説明において、「％」は「モル％」を意味する。
【００２７】
ＳｎＯは高屈折率かつ高分散の光学特性を達成し、化学耐久性を向上させるための必須成分であり、部分分散比を低下させる効果もある。ＳｎＯの含有量は２３．５〜８５％であり、２７．５〜８２．５％であることが好ましく、３０〜８０％であることがより好ましく、３２．５〜７７．５％であることがさらに好ましく、３５〜７５％であることが特に好ましい。ＳｎＯの含有量が少なすぎると、高屈折率特性を達成しにくくなり、また、耐侯性や化学耐久性が低下する傾向がある。一方、ＳｎＯの含有量が多すぎると、ガラス化しにくくなったり、耐失透性が低下しやすくなる。なお、本発明においてＳｎＯ成分含有量は、ＳｎＯ以外のＳｎ成分（金属Ｓｎ、ＳｎＯ２等）もＳｎＯに換算して合算したものを指す。
【００２８】
Ｐ２Ｏ５はガラス骨格の構成成分である。また、光透過率（特に紫外域付近の光透過率）を高める効果を有する。特に、高屈折率のガラスの場合は、Ｐ２Ｏ５による光透過率向上の効果が得られやすい。また、失透を抑制する効果も有する。Ｐ２Ｏ５の含有量は０．１〜４９．９％であり、１〜４５％であることが好ましく、５〜４０％であることがより好ましく、７．５〜３５％であることがさらに好ましく、１０〜３０％であることが特に好ましい。Ｐ２Ｏ５の含有量が少なすぎると、前記効果が得られにくくなる。一方、Ｐ２Ｏ５の含有量が多すぎると、ＳｎＯの含有量が相対的に少なくなって、屈折率が低下しやすくなる。また、耐候性が低下しやすくなる。
【００２９】
ＺｒＯ２は耐候性を向上させる成分である。しかし、その含有量が多すぎると、耐失透性が低下したり、溶融温度が上昇して光透過率が低下しやすくなる。従って、ＺｒＯ２の含有量は０〜２％であり、０〜１．５％であることが好ましく、０．１〜１％であることがより好ましく、０．２〜０．５％であることがさらに好ましい。
【００３０】
Ｌａ２Ｏ３、Ｇｄ２Ｏ３、Ｔａ２Ｏ５、ＷＯ３、Ｎｂ２Ｏ５、ＴｉＯ２、Ｙ２Ｏ３、Ｙｂ２Ｏ３及びＧｅＯ２は、高屈折率かつ高分散な光学特性を達成するための成分である。また、耐候性を向上させる効果もある。Ｌａ２Ｏ３＋Ｇｄ２Ｏ３＋Ｔａ２Ｏ５＋ＷＯ３＋Ｎｂ２Ｏ５＋ＴｉＯ２＋Ｙ２Ｏ３＋Ｙｂ２Ｏ３＋ＧｅＯ２の含有量は０．１〜２０％であり、０．３〜１５％であることが好ましく、０．５〜１０％であることがより好ましく、１〜７．５％であることがさらに好ましい。これらの成分の含有量が少なすぎると、上記効果が得られにくくなり、一方、多すぎると、耐失透性の低下、溶融温度の上昇、あるいは光透過率の低下等の不具合が生じやすくなる。
【００３１】
なお、上記各成分の効果および好ましい含有量は以下の通りである。
【００３２】
Ｌａ２Ｏ３及びＧｄ２Ｏ３は光透過率をほとんど低下させることなく、屈折率を向上させる成分である。ただし、その含有量が多すぎると耐失透性が低下すると同時に、高分散なガラスが得られにくくなる。従って、これらの成分の含有量はそれぞれ０〜２０％であることが好ましく、０．１〜１５％であることが好ましく、１〜１０％であることがより好ましい。
【００３３】
Ｔａ２Ｏ５、ＷＯ３及びＮｂ２Ｏ５は光透過率をほとんど低下させることなく、屈折率及び分散を高める成分である。ただし、その含有量が多すぎると、耐失透性が低下しやすくなる。従って、これらの成分の含有量はそれぞれ０〜１５％であることが好ましく、０．１〜１０％であることがより好ましく、１〜５％であることがさらに好ましい。
【００３４】
ＴｉＯ２は屈折率及び分散を高める効果がある成分である。また、耐失透性を向上させる効果がある。ただし、その含有量が多すぎると、光透過率が低下する傾向がある。特に、不純物としてＦｅ成分がガラス中に多く含まれる場合（例えば２０ｐｐｍ以上）に光透過率が顕著に低下する傾向がある。また、耐失透性が低下しやすくなる。従って、ＴｉＯ２の含有量は０〜２０％であることが好ましく、０．１〜１５％であることがより好ましく、１〜１０％であることがさらに好ましい。
【００３５】
Ｙ２Ｏ３、Ｙｂ２Ｏ３及びＧｅＯ２は光透過率をほとんど低下させることなく、屈折率及び分散を高める効果がある。ただし、その含有量が多すぎると、耐失透性が低下しやすくなる。従って、これらの成分の含有量はそれぞれ０〜２０％であることが好ましく、０．１〜２０％であることがより好ましく、１〜１０％であることがさらに好ましい。
【００３６】
ＭｇＯ、ＣａＯ、ＳｒＯ及びＢａＯ（アルカリ土類金属酸化物）は融剤として作用する成分である。また、耐候性を向上させ、研磨洗浄水等の各種洗浄溶液中へのガラス成分の溶出を抑制したり、高温多湿状態でのガラス表面の変質を抑制したりする効果がある。ただし、これらの成分の含有量が多すぎると、液相温度が上昇（液相粘度が低下）して、溶融または成形工程中に失透物が析出しやすくなる傾向がある。その結果、量産化しにくくなる。なお、これらの成分は屈折率やアッベ数を大きく変動させないという特徴がある。以上に鑑み、ＭｇＯ＋ＣａＯ＋ＳｒＯ＋ＢａＯの含有量は０〜１％であり、０〜０．９％であることが好ましく、０．１〜０．７％であることがより好ましく、０．２〜０．５％であることがさらに好ましい。
【００３７】
本発明において、耐失透性に優れ、機械的強度の高いガラスを得るためには、ＳｎＯ＋Ｐ２Ｏ５の含有量を調整することが好ましい。具体的には、ＳｎＯ＋Ｐ２Ｏ５の含有量は３０％以上であることが好ましく、４０％以上であることがより好ましく、５０％以上であることがさらに好ましい。なお上限は特に限定されないが、他の成分の含有量を考慮し、９９．９％以下であることが好ましく、９９．５％以下であることがより好ましく、９９％以下であることがさらに好ましい。
【００３８】
本発明において、高屈折率で耐侯性に優れ、機械的強度の高いガラスを得るためには、（ＳｎＯ＋Ｌａ２Ｏ３＋Ｇｄ２Ｏ３＋Ｔａ２Ｏ５＋ＷＯ３＋Ｎｂ２Ｏ５＋ＴｉＯ２＋Ｙ２Ｏ３＋Ｙｂ２Ｏ３＋ＧｅＯ２）／Ｐ２Ｏ５の比率を調整することが好ましい。具体的には、前記比率は１．２以上であることが好ましく、１．５以上であることがより好ましく、１．７５以上であることがさらに好ましい。上限は特に限定されないが、大きくなりすぎるとガラス化しにくくなるため、３００以下であることが好ましく、１００以下であることがより好ましく、１０以下であることがさらに好ましく、５以下であることが特に好ましい。
【００３９】
本発明において、高屈折率で耐侯性に優れ、機械的強度の高いガラスを得るためには、（ＳｎＯ＋Ｌａ２Ｏ３＋Ｇｄ２Ｏ３＋Ｔａ２Ｏ５＋ＷＯ３＋Ｎｂ２Ｏ５＋ＴｉＯ２＋Ｙ２Ｏ３＋Ｙｂ２Ｏ３＋ＧｅＯ２＋ＭｇＯ＋ＣａＯ＋ＳｒＯ＋ＢａＯ）／Ｐ２Ｏ５の比率を調整することが好ましい。具体的には、前記比率は１．２以上であることが好ましく、１．５以上であることがより好ましく、１．７５以上であることがさらに好ましい。１．２以下の場合、高屈折率で耐侯性に優れたガラスや機械的特性の高いガラスを得られにくくなる。上限は特に限定されないが、大きくなりすぎるとガラス化しにくくなるため、３００以下であることが好ましく、１００以下であることがより好ましく、１０以下であることがさらに好ましく、５以下であることが特に好ましい。
【００４０】
本発明の光学ガラスは、上記成分以外にも以下の成分を含有することができる。
【００４１】
ＺｎＯもアルカリ土類酸化物と同様に融剤として作用する成分である。また、耐候性を向上させ、研磨洗浄水等の各種洗浄溶液中へのガラス成分の溶出を抑制したり、高温多湿状態でのガラス表面の変質を抑制したりする効果がある。また、ＺｎＯはガラス化を安定にする効果もある。以上に鑑み、ＺｎＯの含有量は０〜１０％であることが好ましく、０．１〜５％であることがより好ましく、０．２〜１％であることがさらに好ましい。ＺｎＯの含有量が多すぎると、可視域または近紫外域における透過率が低下しやすくなったり、失透しやすくなる。また、部分分散比が上昇する傾向がある。
【００４２】
Ｌｉ２Ｏはアルカリ金属酸化物のなかで最も軟化点を低下させる効果が大きく、液相温度の上昇が少ない成分である。また、部分分散比を低下させる効果がある。ただし、Ｌｉ２Ｏはガラスの分相性を高めるため、その含有量が多すぎると、液相温度が上昇して失透物が析出しやすくなり、作業性が低下するおそれがある。また、Ｌｉ２Ｏは化学耐久性を低下させやすく、光透過率も低下させやすい。従って、Ｌｉ２Ｏの含有量は０〜１０％であることが好ましく、０〜８％であることがより好ましく、０．１〜５％であることがさらに好ましい。
【００４３】
Ｎａ２ＯはＬｉ２Ｏと同様に軟化点を低下させる効果を有する。また、部分分散比を低下させる効果がある。ただし、その含有量が多すぎると、屈折率が大幅に低下したり、脈理の生成を助長する傾向がある。また、液相温度が上昇して失透物が析出しやすくなり、作業性が低下するおそれがある。従って、Ｎａ２Ｏの含有量は０〜１０％であることが好ましく、０〜８％であることがより好ましく、０．１〜５％であることがさらに好ましい。
【００４４】
Ｋ２ＯもＬｉ２Ｏと同様に軟化点を低下させる効果を有する。また、部分分散比を低下させる効果もある。ただし、その含有量が多すぎると、屈折率が大幅に低下したり、耐候性が低下する傾向がある。また、液相温度が上昇して失透物が析出しやすくなる。従って、Ｋ２Ｏの含有量は０〜１０％であることが好ましく、０〜８％であることがより好ましく、０．１〜５％であることがさらに好ましい。
【００４５】
なお、Ｌｉ２Ｏ＋Ｎａ２Ｏ＋Ｋ２Ｏの含有量は０〜１０％であることが好ましく、０〜８％であることがより好ましい。Ｌｉ２Ｏ＋Ｎａ２Ｏ＋Ｋ２Ｏの含有量が多すぎると、失透しやすくなり、化学耐久性も低下する傾向がある。また、所望の光学特性が得られにくくなる。さらに、光透過率が低下する傾向がある。
【００４６】
Ｂ２Ｏ３及びＳｉＯ２はガラス骨格の構成成分である。また、これらの成分は光透過率を高める効果を有し、特に紫外域付近の光透過率低下を抑制する効果が高い。特に、高屈折率のガラスの場合は、これらの成分による光透過率向上の効果が得られやすい。また、耐失透性や化学耐久性を向上させる効果も有する。
【００４７】
Ｂ２Ｏ３の含有量は０〜２０％であることが好ましく、０．１〜１５％であることがより好ましい。Ｂ２Ｏ３の含有量が多すぎると、屈折率が低下しやすくなる。また、耐侯性や化学耐久性が低下しやすくなる。
【００４８】
ＳｉＯ２の含有量は０〜２０％であることが好ましく、０．１〜１５％であることがより好ましい。ＳｉＯ２の含有量が多すぎると、屈折率が低下しやすくなる。また、未溶解による脈理や泡がガラス中に残存し、光学レンズ用ガラス等としての要求品位を満たさなくなる可能性がある。
【００４９】
本発明において、高屈折率特性を有するガラスを得るためには、Ｂ２Ｏ３＋ＺｎＯを２０％以下とすることが好ましく、１０％以下とすることがより好ましい。なお、耐失透性、耐侯性及び化学耐久性に優れ、かつ、可視域または近紫外域における光透過率に優れたガラスを得るためには、Ｂ２Ｏ３＋ＺｎＯを０．１％以上とすることが好ましく、１％以上とすることがより好ましい。
【００５０】
Ａｌ２Ｏ３は、ＳｉＯ２やＢ２Ｏ３とともにガラス骨格を構成することが可能な成分である。また、耐候性を向上させる効果があり、特に、ガラス中のＰ２Ｏ５やアルカリ金属酸化物等の成分が水中へ選択的に溶出することを抑制する効果が大きい。Ａｌ２Ｏ３の含有量は０〜１０％であることが好ましく、０．１〜５％であることがより好ましい。Ａｌ２Ｏ３の含有量が多すぎると、失透しやすくなる。また、溶融温度が高くなって、未溶解による脈理や泡がガラス中に残存しやすくなる。その結果、光学レンズ用ガラス等としての要求品位を満たさなくなる可能性がある。また、光透過率が低下する傾向がある。
【００５１】
ＴｅＯ２は光透過率をほとんど低下させることなく、屈折率及び分散を高める効果がある。また、部分分散比を低下させる効果がある。ただし、その含有量が多すぎると、耐失透性が低下しやすくなる。従って、ＴｅＯ２の含有量は０〜１５％であることが好ましく、０．１〜１０％であることがより好ましく、１〜５％であることがさらに好ましい。
【００５２】
清澄剤として、Ｃｌ、ＳまたはＢｒを含有していてもよい。Ｃｌ＋Ｓ＋Ｂｒの含有量は０．０１〜１％であることが好ましく、０．０５〜０．５％であることがより好ましい。Ｃｌ＋Ｓ＋Ｂｒの含有量が少なすぎると、清澄剤としての効果が不十分になる傾向がある。一方、Ｃｌ＋Ｓ＋Ｂｒの含有量が多すぎると、溶融時に揮発して溶融容器等が腐食されやすくなる。
【００５３】
Ｆｅ２Ｏ３、ＮｉＯ及びＣｏＯは光透過率を低下させる成分である。よって、これら成分の含有量はそれぞれ０．１％未満であることが好ましい。
【００５４】
また、Ｃｅ、Ｐｒ、Ｎｄ、Ｅｕ、Ｔｂ及びＥｒ等の希土類成分も光透過率を低下させるおそれがあるため、これらの成分の含有量は酸化物換算でそれぞれ０．１％未満であることが好ましい。
【００５５】
また、Ｉｎ及びＧａは光透過率を低下させるおそれがあり、また高価であるため、酸化物換算でそれぞれ０．１％未満であることが好ましい。
【００５６】
なお、環境上の理由から、本発明の光学ガラスは、鉛成分（例えばＰｂＯ）及びヒ素成分（例えばＡｓ２Ｏ３）を実質的に含有しない（具体的には、それぞれ０．１％未満）。
【００５７】
本発明の光学ガラスの屈折率（ｎｄ）は１．６以上であることが好ましく、１．６５以上であることがより好ましく、１．７以上であることがさらに好ましく、１．７２以上であることが特に好ましい。なお、上限については特に限定されないが、屈折率が高すぎると、ガラスが不安定になる傾向があるため、１．９５以下であることが好ましく、１．９以下であることがより好ましい。
【００５８】
本発明の光学ガラスのアッベ数（νｄ）は４０以下であることが好ましく、３５以下であることがより好ましく、３０以下であることがさらに好ましく、２８以下であることが特に好ましく、２５以下であることが最も好ましい。なお、下限については特に限定されないが、アッベ数が低すぎると、ガラスが不安定になる傾向があるため、１５以上であることが好ましく、１６以上であることがより好ましい。
【００５９】
なお、本発明の光学ガラスは、アッベ数（νｄ）及び部分分散比（θｇ、Ｆ）が、（θｇ、Ｆ）≦−０．００４７×（νｄ）＋０．７６の関係を満たすことが好ましい。アッベ数及び部分分散比が、当該関係を満たすことにより、高分散かつ低部分分散比の光学特性を達成しやすくなる。
【００６０】
本発明の光学ガラスは、着色度λ７０が５００ｎｍ未満であることが好ましく、４７０ｎｍ以下であることがより好ましく、４６０ｎｍ以下であることがさらに好ましい。着色度λ７０が大きすぎると、可視域または近紫外域における光透過率に劣り、各種光学レンズ等に使用することが困難となる傾向がある。
【００６１】
本発明の光学ガラスは、屈伏点が５００℃以下であることが好ましく、４５０℃以下であることがより好ましく、４２５℃以下であることがさらに好ましく、４２０℃以下であることが特に好ましい。屈伏点が高すぎると、低温でのモールドプレス成形が困難となり、金型の酸化、ガラス成分の揮発による金型の汚染、さらには、ガラスと金型との融着などの問題が発生しやすくなる。
【００６２】
本発明の光学ガラスは、ＪＯＧＩＳに基づく耐水性が３級以上、耐酸性が２級以上であることが好ましい。耐水性及び耐酸性が当該範囲にあれば、研磨加工後の洗浄や高温高湿下の使用により表面劣化が生じにくくなる。
【００６３】
次に、本発明の光学ガラス、及び本発明の光学ガラスを用いた光ピックアップレンズや撮影用レンズ等の光学素子を製造する方法を説明する。
【００６４】
まず、所望の組成になるように原料を調合した後、溶融炉中で溶融を行う。特に、原料としてピロリン酸第一スズ（Ｓｎ２Ｐ２Ｏ７）を用いることにより、得られるガラスが均質になりやすくなる。また、一次溶融によりカレットを作製後、当該カレットを用いて二次溶融を行なうことにより、屈折率の調整や組成の均質化を図ることができる。組成が均質化されることにより、光透過率の高いガラスを得ることができる。なお、二次溶融の際、屈折率の高いカレットと屈折率の低いカレットを用いることにより、屈折率の精密制御が可能となる。
【００６５】
なお、還元剤をとなる金属Ｓｎや金属Ａｌは、ＷＯ３、Ｎｂ２Ｏ５、ＴｉＯ２等の高屈折率成分と併用すると、可視域または近紫外域における透過率が低下する傾向がある。よって、原料中に金属Ｓｎや金属Ａｌを含有させないことが好ましい。
【００６６】
溶融雰囲気は不活性雰囲気または還元性雰囲気とすることが好ましい。例えば、窒素やアルゴン等の不活性雰囲気中で溶融することで、均質なガラスが得られやすくなる。ガラス溶融用容器としては、白金や金等の金属、耐火物、石英ガラス、グラッシーカーボン等が使用できる。金属製容器のうち、特に金製容器はＳｎＯとの合金反応が起こりにくいため好ましい。なお、金属製容器としては、ＺｒＯ２等の酸化物を分散させた強化材を使用することが好ましい。
【００６７】
次に、溶融ガラスをノズルの先端から滴下し、成形しながら冷却する（液滴成形）ことにより、本発明の光学ガラスからなるプリフォームガラスを得る。または、溶融ガラスを急冷鋳造して、一旦ガラスブロックを作製し、研削、研磨、洗浄してプリフォームガラスを得る。液滴成形する際のノズル材質としては金を使用することが好ましい。ＳｎＯを多く含有する本発明のガラスを金属製ノズルを用いて液滴成形すると、ガラスがノズルの出口周辺に付着しやすく、付着したガラスに起因して成形脈理が発生しやすくなる。金は本発明のガラスとの濡れ性が低いため、上記のような不具合が発生しにくい。
【００６８】
続いて、精密加工を施した金型中にプリフォームガラスを投入し、軟化状態となるまで加熱しながら加圧成形し、金型の表面形状をプリフォームガラスに転写させる（モールドプレス成形）。加圧成形時の雰囲気は、金型の酸化を抑制するため、窒素雰囲気等の不活性雰囲気が好ましい。このようにして、光ピックアップレンズや撮影用レンズ等の光学素子を得ることができる。
【実施例】
【００６９】
以下、本発明を実施例に基づいて詳細に説明するが、本発明はこれらの実施例に限定されるものではない。
【００７０】
表１〜３は本発明の実施例（Ｎｏ．１〜２４）及び比較例（Ｎｏ．２５、２６）を示している。
【００７１】
【表１】
2015151280.tif 000002
【００７２】
【表２】
2015151280.tif 000003
【００７３】
【表３】
2015151280.tif 000004
【００７４】
各試料は次のようにして調製した。
【００７５】
まず、表に示す各組成になるように原料を調合し、窒素雰囲気中にて金製容器を用いて７００〜１０００℃で１時間溶融した。得られた溶融ガラスを、予熱した金属板上に流し出し、アニール後、各測定に適した試料を作製した。
【００７６】
得られた試料について、屈折率（ｎｄ）、アッベ数（νｄ）、部分分散比（θｇ、Ｆ）、屈伏点（Ｔｆ）、着色度λ７０を測定した。また、ガラス化、耐水性、耐酸性、耐候性について評価した。結果を表１〜３に示す。
【００７７】
屈折率はヘリウムランプのｄ線（５８７．６ｎｍ）に対する測定値で示した。
【００７８】
アッベ数は、上記ｄ線の屈折率と、水素ランプのＦ線（４８６．１ｎｍ）及びＣ線（６５６．３ｎｍ）の屈折率の値を用い、アッベ数（νｄ）＝（ｎｄ−１）／（ｎＦ−ｎＣ）の式から算出した。
【００７９】
部分分散比は、水素ランプのＣ線における屈折率ｎＣ、Ｆ線における屈折率ｎＦ及びｇ線（波長４３５．８３５ｎｍ）における屈折率ｎｇを測定し、部分分散比（θｇ、Ｆ）＝（ｎｇ−ｎＦ）／（ｎＦ−ｎＣ）の式により算出した。
【００８０】
屈伏点は熱膨張測定装置（ｄｉｌａｔｏ  ｍｅｔｅｒ）を用いて測定した。
【００８１】
着色度λ７０は、厚さ１０ｍｍ±０．１ｍｍの光学研磨された試料について、分光光度計を用いて、２００〜８００ｎｍの波長域での光透過率を０．５ｎｍ間隔で測定し、光透過率７０％を示す最短波長により評価した。
【００８２】
ガラス化は、各試料を光学顕微鏡（×１０）により観察し、表面及び内部において失透が確認されない場合を「○」、表面または内部に失透が確認された場合を「×」として評価した。
【００８３】
耐水性及び耐酸性はＪＯＧＩＳに定める粉末法に基づき測定した。
【００８４】
耐候性は、高温高湿試験機を用い、各試料を温度８５℃及び湿度８５％の条件下に５００時間晒した後、外観に変化がない場合を「○」、光沢にわずかに変化が見られた場合を「△」、光沢が顕著に失われたり、クラックが生じたりした場合を「×」として評価した。
【００８５】
実施例であるＮｏ．１〜２４の試料は、所望の光学特性、屈伏点、着色度λ７０を有しつつ、耐水性、耐酸性及び耐候性にも優れていた。一方、比較例であるＮｏ．２５の試料は屈折率が１．５６４０と低く、アッベ数が５２．５と高く、また耐水性及び耐候性に劣っていた。Ｎｏ．２６の試料は耐水性及び耐候性に劣っていた。
【産業上の利用可能性】
【００８６】
本発明の光学ガラスは、ＣＤ、ＭＤ、ＤＶＤ、その他各種光ディスクシステムの光ピックアップレンズや、ビデオカメラ、一般のカメラの撮影用レンズ等に使用されるモールドプレス成形用硝材として好適である。また、モールドプレス成形以外の成形方法で製造される光通信用等の硝材にも使用することができる。その他、本発明の光学ガラスを蛍光体粉末と複合化することにより、紫外光や可視光の波長を変化させるための波長変換部材として使用することも可能である。